(57)【要約】【課題】二酸化炭素透過性を向上させた分離膜及び分離膜モジュールを提供する。【解決手段】ガス供給側に供給されるガス中の二酸化炭素をガス透過側に透過させて二酸化炭素を分離する分離機能層と、前記分離機能層の前記ガス供給側に配置された親水性多孔膜と、を備える分離膜。【選択図】図１
2018130699.tif 000002
【特許請求の範囲】
【請求項１】
ガス供給側に供給されるガス中の二酸化炭素をガス透過側に透過させて二酸化炭素を分離する分離機能層と、
前記分離機能層の前記ガス供給側に配置された親水性多孔膜と、
を備える分離膜。
【請求項２】
前記分離機能層は、吸水性を有する有機高分子と、二酸化炭素と親和性を有し、かつ水溶性を示す二酸化炭素キャリアとを含む有機高分子膜である請求項１に記載の分離膜。
【請求項３】
前記二酸化炭素キャリアは、アルカリ金属塩、アルカリ金属水酸化物、アンモニア、アンモニウム塩、アミン、アミン塩、ポリアミン、及びアミノ酸からなる群より選択される少なくとも一つを含む請求項２に記載の分離膜。
【請求項４】
前記吸水性を有する有機高分子は、ポリビニルアルコール、ポリアクリル酸、ポリビニルアルコール−ポリアクリル酸塩共重合体及びポリエチレングリコールからなる群より選択される少なくとも一つを含む請求項２又は請求項３に記載の分離膜。
【請求項５】
前記分離機能層の前記ガス透過側に配置された多孔質支持層を更に備える請求項１〜請求項４のいずれか１項に記載の分離膜。
【請求項６】
前記親水性多孔膜の前記ガス供給側に配置された疎水性多孔膜を更に備える請求項１〜請求項５のいずれか１項に記載の分離膜。
【請求項７】
前記疎水性多孔膜の厚さは、２μｍ〜２００μｍである請求項６に記載の分離膜。
【請求項８】
前記親水性多孔膜は、親水化処理された、ポリフッ化ビニリデン、ポリテトラフルオロエチレン、ポリフッ化ビニル、ポリエチレン及びポリプロピレンからなる群より選択される少なくとも一つを含む請求項１〜請求項７のいずれか１項に記載の分離膜。
【請求項９】
前記親水性多孔膜の厚さは、１μｍ〜２００μｍである請求項１〜請求項８のいずれか１項に記載の分離膜。
【請求項１０】
請求項１〜請求項９のいずれか１項に記載の分離膜を備える分離膜モジュール。
【発明の詳細な説明】
【技術分野】
【０００１】
本発明は、分離膜及び分離膜モジュールに関する。
【背景技術】
【０００２】
二酸化炭素を含む混合ガスから二酸化炭素を分離する二酸化炭素分離膜、並びに二酸化炭素分離膜を備える二酸化炭素分離システムが知られている。
【０００３】
例えば、水溶性ポリマー及び二酸化炭素キャリアを含む二酸化炭素分離層と、疎水性の多孔質基材及び、前記多孔質基材の少なくとも一方の面に設けられた親水性基を有する高分子被膜を備え、前記高分子被膜を介して前記二酸化炭素分離層と接し、前記二酸化炭素分離層を支持する多孔質支持体と、を備えた二酸化炭素分離膜が開示されている（例えば、特許文献１を参照）。より具体的には、特許文献１では、二酸化炭素分離膜は、多孔質支持体と二酸化炭素分離層とが接する界面、即ち、二酸化炭素分離層のＣＯ２放出側の面において、親水性基を有する高分子被膜がＨ＋（プロトン）を供給するように作用していることが開示されている。そのため、特許文献１では、二酸化炭素分離層のＣＯ２放出側（ガス透過側）に親水性基を有する高分子被膜を配置した二酸化炭素分離膜が開示されている。
【０００４】
また、１００℃以上の温度条件下でＣＯ２／Ｈ２選択性を有するＣＯ２促進輸送膜であって、グリシン、及び、前記グリシンのアミノ基のプロトン化を防止する脱プロトン化剤をハイドロゲル膜に含んで構成されたゲル層を、１００℃以上の耐熱性を有した多孔膜に担持させてなることを特徴とするＣＯ２促進輸送膜が開示されている（例えば、特許文献２を参照）。より具体的には、特許文献２では、ガス非透過側から、疎水性ＰＴＦＥ多孔膜／ゲル層（ガス透過側の親水性ＰＴＦＥ多孔膜に担持されたキャリア含有ゲル層）／疎水性ＰＴＦＥ多孔膜の順番で構成されているＣＯ２促進輸送膜が開示されている。すなわち、ＣＯ２放出側（ガス透過側）に親水性の多孔膜を配置したＣＯ２促進輸送膜が開示されている。
【０００５】
また、ガス透過性支持体と、吸水性ポリマー及び二酸化炭素キャリアを含む二酸化炭素分離層と、平均厚さ１μｍ以上５００μｍ以下の水蒸気透過性の多孔質保護層と、供給ガス流路用部材と、をこの順で備え、前記ガス透過性支持体と前記二酸化炭素分離層とが、及び前記二酸化炭素分離層と前記多孔質保護層とが、互いに接しており、かつ前記二酸化炭素分離層が、前記多孔質保護層及び前記ガス透過性支持体に浸入していない二酸化炭素分離用複合体が開示されている（例えば、特許文献３を参照）。より具体的には、特許文献３では、二酸化炭素分離層のガス供給側に多孔質保護層が配置されており、かつ、多孔質保護層としては、疎水性とすることが開示されている。
【先行技術文献】
【特許文献】
【０００６】
【特許文献１】特開２０１３−２７８０６号公報
【特許文献２】国際公開２０１３／０１８６５９号
【特許文献３】特許第５８６５３１７号公報
【発明の概要】
【発明が解決しようとする課題】
【０００７】
特許文献１〜３に記載の複層構造を有する分離膜は、いずれも分離機能層である二酸化炭素分離層又はゲル層のガス供給側に、親水性多孔膜を配置する構成を想定していない。また、複層構造を有する分離膜として、二酸化炭素透過性をより向上させたものが求められている。
【０００８】
本発明は、二酸化炭素透過性を向上させた分離膜及び分離膜モジュールを提供することを目的とする。
【課題を解決するための手段】
【０００９】
上記課題は、例えば以下の手段により解決される。
＜１＞  ガス供給側に供給されるガス中の二酸化炭素をガス透過側に透過させて二酸化炭素を分離する分離機能層と、前記分離機能層の前記ガス供給側に配置された親水性多孔膜と、を備える分離膜。
＜２＞  前記分離機能層は、吸水性を有する有機高分子と、二酸化炭素と親和性を有し、かつ水溶性を示す二酸化炭素キャリアとを含む有機高分子膜である＜１＞に記載の分離膜。
＜３＞  前記二酸化炭素キャリアは、アルカリ金属塩、アルカリ金属水酸化物、アンモニア、アンモニウム塩、アミン、アミン塩、ポリアミン、及びアミノ酸からなる群より選択される少なくとも一つを含む＜２＞に記載の分離膜。
＜４＞  前記吸水性を有する有機高分子は、ポリビニルアルコール、ポリアクリル酸、ポリビニルアルコール−ポリアクリル酸塩共重合体及びポリエチレングリコールからなる群より選択される少なくとも一つを含む＜２＞又は＜３＞に記載の分離膜。
＜５＞  前記分離機能層の前記ガス透過側に配置された多孔質支持層を更に備える＜１＞〜＜４＞のいずれか１つに記載の分離膜。
＜６＞  前記親水性多孔膜の前記ガス供給側に配置された疎水性多孔膜を更に備える＜１＞〜＜５＞のいずれか１つに記載の分離膜。
＜７＞  前記疎水性多孔膜の厚さは、２μｍ〜２００μｍである＜６＞に記載の分離膜。
＜８＞  前記親水性多孔膜は、親水化処理された、ポリフッ化ビニリデン、ポリテトラフルオロエチレン、ポリフッ化ビニル、ポリエチレン及びポリプロピレンからなる群より選択される少なくとも一つを含む＜１＞〜＜７＞のいずれか１つに記載の分離膜。
＜９＞  前記親水性多孔膜の厚さは、１μｍ〜２００μｍである＜１＞〜＜８＞のいずれか１つに記載の分離膜。
＜１０＞  ＜１＞〜＜９＞のいずれか１つに記載の分離膜を備える分離膜モジュール。
【発明の効果】
【００１０】
本発明によれば、二酸化炭素透過性を向上させた分離膜及び分離膜モジュールを提供することができる。
【図面の簡単な説明】
【００１１】
【図１】本発明の第１実施形態に係る分離膜を示す概略構成図である。
【図２】本発明の第２実施形態に係る分離膜を示す概略構成図である。
【図３】実施例１の分離膜及び比較例１の分離膜におけるＣＯ２の透過流速を示すグラフである。
【図４】実施例１の分離膜及び比較例１の分離膜における透過係数比α（ＰＣＯ２／ＰＨｅ）を示すグラフである。
【図５】実施例１の分離膜及び比較例１の分離膜におけるＨ２Ｏの透過流速を示すグラフである。
【発明を実施するための形態】
【００１２】
本明細書において、「〜」を用いて表される数値範囲は、「〜」の前後に記載される数値を下限値及び上限値として含む範囲を意味する。
【００１３】
〔分離膜〕
以下、本発明の分離膜の一実施形態について図１を用いて説明する。図１は、第１実施形態に係る分離膜を示す概略構成図である。
【００１４】
［第１実施形態］
第１実施形態に係る分離膜１０は、ガス供給側に供給されるガス中の二酸化炭素をガス透過側に透過させて二酸化炭素を分離する分離機能層２と、分離機能層２のガス供給側に配置された親水性多孔膜１と、を備える。これにより、分離膜１０は、分離機能層２のガス供給側に親水性多孔膜１が配置されていない分離膜と比較して二酸化炭素透過性が向上している。この理由は、炭酸ガスと分離機能層成分とが反応し重炭酸イオンとなって二酸化炭素が透過するが、分離機能層２の一部、及びＣＯ２と反応する二酸化炭素キャリアの少なくとも一方が親水性多孔膜１の孔部に入り込み、分離機能層２と親水性多孔膜１との接触面積が増加することにより、反応性が向上して重炭酸イオンが発生しやすくなるためであると推定される。
【００１５】
分離膜１０は、膜強度を向上させる観点から、分離機能層２のガス透過側に多孔質支持層３を更に備えていてもよい。また、分離膜の形状は、図１に示す平板状に限定されず、スパイラル状、管状、中空糸状等であってもよい。
【００１６】
分離膜は、ガス供給側に供給されるガス中の二酸化炭素をガス透過側に透過させて二酸化炭素を分離する分離機能層を備える。分離機能層としては、例えば、有機高分子膜、無機材料膜、有機高分子−無機材料複合膜、液体膜などが挙げられる。また、分離機能層は、ゴム状高分子膜、イオン交換樹脂膜、アミン水溶液膜又はイオン液体膜であることがより好ましい。
【００１７】
有機高分子膜の材質としては、ポリエチレン、ポリプロピレン、ポリブテン、ポリメチルペンテン等のポリオレフィン系樹脂；ポリテトラフルオロエチレン、ポリフッ化ビニル、ポリフッ化ビニリデン等のフッ素樹脂；キサンタンガム、ローカストビーンガム、ゼラチン、デンプン、アミロース、アミロペクチン、セルロース、メチルセルロース、ヒドロキシエチルセルロース、カルボキシメチルセルロース、アルギン酸、キチン等の各種の多糖類；ポリスチレン、酢酸セルロース、ポリウレタン、ポリアクリロニトリル、ポリスルホン、ポリエーテルスルホン、ポリフェニレンサルファイド、ポリイミド、ポリアミド、ポリエーテルイミド、ポリピロール、ポリフェニレンオキシド、ポリアニリン、ポリビニルアルコール、ポリアクリル酸、ポリエチレングリコール、ポリエチレンオキサイド、ポリアクリルアミド、ポリアリルアミン、ポリエチレンイミン等の各種有機材料が挙げられる。また、有機高分子膜は、１種の有機材料から構成される膜であってもよく、２種以上の有機材料から構成される膜であってもよい。
【００１８】
また分離機能層としては、より好ましくは、例えば、ポリビニルアルコール、ポリアクリル酸、ポリビニルアルコール−ポリアクリル酸塩共重合体、ポリエチレングリコールなどの吸水性を有する有機高分子と、二酸化炭素と親和性を有し、かつ水溶性を示す二酸化炭素キャリアとを含む有機高分子膜であってもよい。吸水性を有する有機高分子は、１種を用いてもよく、２種以上を併用してもよい。
【００１９】
前述の有機高分子は、架橋剤により形成された架橋構造を有していてもよい。架橋構造を有することにより、分離機能層の強度及び耐久性が向上する。
【００２０】
架橋剤としては、特に制限されず、例えば、エポキシ化合物、イソシアネート化合物、アルデヒド化合物、紫外線架橋型化合物、脱離基含有化合物、カルボン酸化合物、ウレア化合物、有機金属化合物等が挙げられる。
【００２１】
二酸化炭素キャリアとしては、無機材料及び有機材料が用いられ、例えば、無機材料としては、アルカリ金属塩（好ましくはアルカリ金属炭酸塩、アルカリ金属重炭酸塩）、アルカリ金属水酸化物、アンモニア、アンモニウム塩などが挙げられ、有機材料としては、例えば、アミン、アミン塩、ポリアミン、アミノ酸などが挙げられる。より具体的には、無機材料としては、炭酸ナトリウム、炭酸カリウム、炭酸水素ナトリウム、炭酸水素カリウム、水酸化リチウム、水酸化ナトリウム、水酸化カリウム等が挙げられ、有機材料としては、エタノールアミン、ジエタノールアミン、トリエタノールアミン、プロパノールアミン、ジプロパノールアミン、トリプロパノールアミン、グリシンが挙げられる。また、前記したアルカリ金属塩の場合、補助添加成分として、アルカリ金属イオンと錯体を形成する多座配位子、亜砒酸ナトリウム、炭酸アンヒドラーゼ、ホウ酸等を併用してもよい。二酸化炭素キャリアは、１種を用いてもよく、２種以上を併用してもよい。なお、二酸化炭素キャリアは、無機材料膜、有機高分子−無機材料複合膜、液体膜等に含まれていてもよい。
【００２２】
分離機能層の厚さは、特に限定されないが、機械的強度の観点からは、１０μｍ〜３０００μｍであることが好ましく、１０μｍ〜５００μｍであることがより好ましく、１５μｍ〜１５０μｍの範囲であることが更に好ましい。
また、分離膜が後述する多孔質支持層を備える場合、分離機能層の厚さは、二酸化炭素透過性を好適に確保する観点から、１００ｎｍ〜１００μｍであることが好ましく、１００ｎｍ〜５０μｍであることがより好ましい。
【００２３】
また、分離機能層として、例えば、特許第５３２９２０７号に記載の高分子膜、特許第４９６５９２８号に記載のＣＯ２促進輸送膜、特許第５７４３６３９号に記載の分離膜、特許第５７３８７０４号に記載の透過膜などを用いてもよい。
【００２４】
分離膜は、分離機能層のガス供給側に親水性多孔膜を備える。親水性多孔膜は、親水性基を有するものであればよく、また、親水化処理された、ポリフッ化ビニリデン、ポリテトラフルオロエチレン、ポリフッ化ビニル、ポリエチレン及びポリプロピレンからなる群より選択される少なくとも一つを含むものであってもよい。なお、親水化処理は、化学修飾等により行われていてもよい。
【００２５】
親水性基としては、特に制限されず、カルボキシ基、スルホン酸基、リン酸基、ヒドロキシ基、アミノ基、エポキシ基、アクリルアミド基、イソシアネート基、酸クロライド基、ニトロ基、チオ基、イミノ基、Ｓ−オキシド基等が挙げられる。中でも、耐久性、二酸化炭素透過性の観点から、カルボキシ基、スルホン酸基、リン酸基、ヒドロキシ基、アミノ基、エポキシ基、アクリルアミド基、イソシアネート基及び酸クロライド基の少なくとも１種が好ましく、カルボキシ基、スルホン酸基の少なくとも１種がより好ましい。
【００２６】
親水性多孔膜の厚さは、二酸化炭素透過性と膜強度とを好適に両立する観点から、１μｍ〜３０００μｍであることが好ましく、１μｍ〜５００μｍであることがより好ましく、１μｍ〜２００μｍであることが更に好ましい。
【００２７】
また、親水性多孔膜の平均孔径は、０．５μｍ以下であることが好ましく、０．３μｍ以下であることがより好ましく、０．２μｍ以下であることが更に好ましい。親水性多孔膜の空隙率は、５０％〜９０％であることが好ましく、６０％〜８０％であることがより好ましい。
また、親水性多孔膜における水の保持率（１００×水の保持質量／（水の保持質量＋親水性多孔膜の質量）は、４０質量％〜９０質量％であることが好ましく、５０質量％〜８０質量％であることがより好ましい。
【００２８】
前述のように、分離膜は、分離機能層のガス透過側に多孔質支持層が配置されていてもよい。多孔質支持層としては、分離機能層を支持可能であり、かつ二酸化炭素透過性を有するものであれば特に限定されず、その材質としては、紙、セルロース、ポリエステル、ポリオレフィン、ポリアミド、ポリイミド、ポリスルホン、ポリカーボネート、金属、ガラス、セラミックなどが挙げられる。より具体的には、ポリエチレン、ポリスチレン、ポリエチレンテレフタレート、ポリテトラフルオロエチレン、ポリエーテルスルホン、ポリフェニレンサルファイド、ポリスルホン、ポリプロピレン、ポリエーテルイミド、ポリエーテルエーテルケトン、ポリフッ化ビニリデンなどの樹脂材料が挙げられる。
【００２９】
多孔質支持層の厚さは、二酸化炭素透過性と膜強度とを好適に両立する観点から、１０μｍ〜５００μｍであることが好ましく、３０μｍ〜３００μｍであることがより好ましい。
【００３０】
［第２実施形態］
以下、本発明の第２実施形態に係る分離膜２０について図２を用いて説明する。図２は、第２実施形態に係る分離膜を示す概略構成図である。第２実施形態に係る分離膜２０は、親水性多孔膜１のガス供給側に疎水性多孔膜４が配置されている点で第１実施形態に係る分離膜１０と相違する。なお、本実施形態では、第１実施形態と同様の構成については、同一の符号を付しており、その詳細な説明を省略する。
【００３１】
本実施形態に係る分離膜２０は、親水性多孔膜１のガス供給側に疎水性多孔膜４を備えているため、膜強度が向上しており、かつ、分離機能層をガス供給側に供給されるガス中の水蒸気由来の凝縮水から保護することができる。
【００３２】
疎水性多孔膜としては、疎水性及び二酸化炭素透過性を有するものであれば特に限定されず、ポリフッ化ビニリデン、ポリテトラフルオロエチレン、ポリフッ化ビニル、ポリエチレン及びポリプロピレンからなる群より選択される少なくとも一つを含むものであってもよい。また、疎水性多孔膜は、化学修飾等により親水化処理される前の多孔膜と同じ材質であってもよい。
【００３３】
疎水性多孔膜の厚さは、二酸化炭素透過性と膜強度とを好適に両立する観点から、２μｍ〜３０００μｍであることが好ましく、２μｍ〜５００μｍであることがより好ましく、２μｍ〜２００μｍであることが更に好ましい。
【００３４】
また、疎水性多孔膜の平均孔径は、１μｍ以下であることが好ましく、０．５μｍ以下であることがより好ましく、０．３μｍ以下であることが更に好ましい。疎水性多孔膜の空隙率は、５０％〜９０％であることが好ましく、６０％〜８０％であることがより好ましい。
【００３５】
また、分離機能層として吸湿性のある材料を用いたとき、温度条件の変化によって体積が変化しうるが、疎水性多孔膜と分離機能層との間に親水性多孔膜が配置されているため、分離機能層の膨潤時に疎水性多孔膜の多孔部に分離機能層が入りこむことが抑制される。
【００３６】
〔分離膜モジュール〕
本実施形態に係る分離膜モジュールは、前述の分離膜を備えている。本実施形態に係る分離膜モジュールは、前述の分離膜を備え、ガス供給側に供給されるガス中の二酸化炭素をガス透過側に透過させて二酸化炭素を分離する。
【００３７】
本実施形態に係る分離膜及び分離膜モジュールにおいて、ガス供給側に供給されるガスは、二酸化炭素を含むガスであればよく、好ましくは二酸化炭素及び水蒸気を含むガスであればよく、例えば、水素製造プラントにて発生する改質ガス；天然ガスプラントでの採掘ガス；ＩＧＣＣ（石炭ガス化複合発電）の燃焼前ガス；火力発電システム、燃料電池システムなどにて発生する燃焼排ガス；燃料電池システムから発生するオフガス；化学プラントなどにて発生する排出ガス等であってもよい。
【００３８】
本実施形態に係る分離膜及び分離膜モジュールは、二酸化炭素透過性を向上させる観点から高湿度条件で使用することが好ましく、そのため、ガス供給側に二酸化炭素及び水蒸気を含むガスを供給することが好ましい。
【００３９】
更に、本実施形態に係る分離膜及び分離膜モジュールは、ＣＯ２透過性が高いため、必要膜面積（モジュール総体積）を低減することができる。
【００４０】
本実施形態に係る分離膜及び分離膜モジュールは、システム内外で発生した二酸化炭素を含むガスから二酸化炭素を分離する二酸化炭素分離システムに組み込まれていてもよい。二酸化炭素分離システムは、二酸化炭素を含むガスから二酸化炭素を分離するために用いられる。
【００４１】
二酸化炭素分離システムとしては、二酸化炭素を含むガスが流通する供給ガス流通経路と、ガス供給側に供給されたガス中の二酸化炭素をガス透過側に透過させて二酸化炭素を分離する前述の分離膜（分離膜モジュール）と、を備えていればよい。また、二酸化炭素の分離を促進する観点から、ガス透過側を減圧あるいは吸引する手段を配置してもよく、ガス透過側にスイープガスを供給するスイープガス供給経路を配置してもよい。
【実施例】
【００４２】
以下、本発明の実施例を説明するが、本発明は、これらの実施例に何ら限定されるものではない。
【００４３】
［実施例１］
親水性ポリマーであるポリエチレングリコールジグリシジルエーテル（Ｐｏｌｙ−ＥＧＤＧＥ）により架橋した親水性高分子（ポリアクリル酸）をマトリックスとし、二酸化炭素キャリアである炭酸セシウムを含有した膜（有効膜面積８．０４ｃｍ２）を分離機能層とした。次に、分画分子量３０万のＰＥＳ（ポリエーテルスルホン）限外ろ過膜（メルクミリポア社製、バイオマックス）を多孔質支持層として、分離機能層の一方の面上に配置した。また、分離機能層のもう一方の面上に、親水性多孔膜（メルクミリポア社製、ＶＶＬＰ０４７００、Ｄｕｒａｐｏｒｅ（登録商標）  ＰＶＤＦ  孔径０．１μｍ、厚さ１２５μｍ）及び疎水性多孔膜（メルクミリポア社製、ＧＶＨＰ０４７００、Ｄｕｒａｐｏｒｅ（登録商標）  ＰＶＤＦ  孔径０．２２μｍ、厚さ１２５μｍ）をこの順番で配置し、分離膜を作製した。作製した分離膜は、ガス供給側から順に、疎水性多孔膜（疎水性ＰＶＤＦ）、親水性多孔膜（親水性ＰＶＤＦ）、分離機能層、及び多孔質支持層を備える。
【００４４】
＜透過流速及び透過係数比の測定＞
次に、分離膜のガス供給側（疎水性多孔質膜側）に、１２０ｋＰａ（ａｂｓ）で、湿度５９．６％のＣＯ２／Ｈｅ混合ガスをドライベースで１００Ｎｍｌ／ｍｉｎ導入し、分離膜のガス透過側（多孔質支持層側）に、大気圧で、ドライＡｒを１００Ｎｍｌ／ｍｉｎ導入し、ＣＯ２／Ｈｅ混合ガス中のＣＯ２濃度を変化させたときのＣＯ２の透過流速、Ｈ２Ｏの透過流速及び透過係数比α（ＰＣＯ２／ＰＨｅ）を測定した。
結果を図３〜図５に示す。
【００４５】
［比較例１］
親水性多孔膜を設けていない点以外は、実施例１と同様にして分離膜を作製した。作製した分離膜は、ガス供給側から順に、疎水性多孔膜（疎水性ＰＶＤＦ）、分離機能層、及び多孔質支持層を備える。
次に、実施例１と同様にしてＣＯ２の透過流速、Ｈ２Ｏの透過流速及び透過係数比α（ＰＣＯ２／ＰＨｅ）を測定した。
結果を図３〜図５に示す。
【００４６】
図３〜図５に示すように、分離機能層のガス供給側に親水性多孔膜を配置した実施例１の分離膜は、分離機能層のガス供給側に親水性多孔膜が配置されていない比較例１の分離膜よりもＣＯ２透過性に優れていることが示された。
【符号の説明】
【００４７】
１０、２０  分離膜
１  親水性多孔膜
２  分離機能層
３  多孔質支持層
４  疎水性多孔膜
【図１】
2018130699.tif 000003
【図２】
2018130699.tif 000004
【図３】
2018130699.tif 000005
【図４】
2018130699.tif 000006
【図５】
2018130699.tif 000007